(57)【要約】【課題】均一な液体混合物を調製する方法を提供する。【解決手段】本発明は、少なくとも２種類の有機物質の均一な液体混合物を調製する方法に関し、ただし、関連する該物質の少なくとも１種類は室温において固体状である。【選択図】図１
2014128792.tif 000002
【特許請求の範囲】
【請求項１】
少なくとも２種類の有機物質の均一な液体混合物を調製する方法であって、
関与する物質の少なくとも１種類は室温において固体状であり、
存在する物質の少なくとも１種類の融点より低い室温において激しく混合することにより、混合される物質が液化され均一化される方法。
【請求項２】
混合される物質が、振動混合機により均一化されることを特徴とする請求項１に記載の方法。
【請求項３】
混合される物質が、回転混合ドラム（４）中で均一化されることを特徴とする請求項１または２に記載の方法。
【請求項４】
混合される物質が、２軸旋回または回転により混合ドラム中で均一化されることを特徴とする請求項１ないし３のいずれか一項に記載の方法。
【請求項５】
混合ドラムが、２軸（７）および（８）の周りを回転することを特徴とする請求項１〜４のいずれか一項に記載の方法。
【請求項６】
混合ドラムが、内向きに突き出た内部構造物および／または流れ撹乱体を壁および／または蓋に有することを特徴とする請求項１〜５のいずれか一項に記載の方法。
【請求項７】
均一化方法が、センサーにより記録および／または制御されることを特徴とする請求項１〜６のいずれか一項に記載の方法。
【請求項８】
少なくとも２種類の有機物質が、それぞれメソゲン化合物であることを特徴とする請求項１〜７のいずれか一項に記載の方法。
【請求項９】
メソゲン化合物が、１種類以上の液晶化合物を含むことを特徴とする請求項1〜８のいずれか一項に記載の方法。
【請求項１０】
酸化防止剤、ＵＶ安定剤、フリーラジカル捕捉剤、二色性染料、ナノ粒子、微粒子およびドーパントから成る群より選択される１種類以上の助剤の存在下で、有機物質が均一化されることを特徴とする請求項１〜９のいずれか一項に記載の方法。
【請求項１１】
少なくとも２種類の有機物質は、それぞれ、式Ｉの化合物より選択されるメソゲンおよび／または液晶化合物であることを特徴とする請求項１〜１０のいずれか一項に記載の方法。
【化１】
2014128792.tif 000034
（式中、
Ｒ１およびＲ２は、それぞれ互いに独立に、Ｈ、１５個までの炭素原子を有するアルキル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化２】
2014128792.tif 000035
−Ｃ≡Ｃ−、−ＣＨ＝ＣＨ−、−ＣＦ２Ｏ−、−ＯＣＦ２−、−ＯＣ−Ｏ−または−Ｏ−ＣＯ−で置き換えられていてもよく、およびＲ１およびＲ２の一方は、Ｆ、Ｃｌ、ＣＮ、ＳＦ５、ＮＣＳ、ＳＣＮ、ＯＣＮも表し、
環Ａ、Ｂ、Ｃ、ＤおよびＥは、それぞれ互いに独立に、以下を表し、
【化３】
2014128792.tif 000036
【化４】
2014128792.tif 000037
ｒ、ｓおよびｔは、それぞれ互いに独立に、０、１、２または３を表し、ただし、ｒ＋ｓ＋ｔ≦３であり、
Ｚ１〜４は、それぞれ互いに独立に、−ＣＯ−Ｏ−、−Ｏ−ＣＯ−、−ＣＦ２Ｏ−、−ＯＣＦ２−、−ＣＨ２Ｏ−、−ＯＣＨ２−、−ＣＨ２ＣＨ２−、−（ＣＨ２）４−、−ＣＨ＝ＣＨ−ＣＨ２Ｏ−、−Ｃ２Ｆ４−、−ＣＨ２ＣＦ２−、−ＣＦ２ＣＨ２−、−ＣＦ＝ＣＦ−、−ＣＨ＝ＣＦ−、−ＣＦ＝ＣＨ−、−ＣＨ＝ＣＨ−、−Ｃ≡Ｃ−または単結合を表し、
Ｌ１およびＬ２は、それぞれ互いに独立に、ＨまたはＦを表す。）
【請求項１２】
液晶混合物を調製するための、請求項１ないし１１のいずれか一項に記載の方法の使用。
【請求項１３】
ＥＣＢ、ＶＡＮ、ＩＰＳ、ＦＦＳ、ＴＮ、ＴＮ−ＴＦＴ、ＳＴＮ、ＯＣＢ、ＧＨ、ＰＳ−ＶＡまたはＡＳＭ−ＶＡ液晶混合物を調製するための、請求項１２に記載の使用。
【発明の詳細な説明】
【技術分野】
【０００１】
本発明は、少なくとも２種類の有機物質の均一な液体混合物を調製する方法に関し、ただし、関与する該物質の少なくとも１種類は室温において固体状である。
【０００２】
ここで、液体混合物は流体状の混合物を意味し、即ち、液晶混合物および等方性液体混合物の両者であり、好ましくは、液晶混合物である。
【背景技術】
【０００３】
化学および製薬工業において、関与する複数の出発物質の高度に均一な液体混合物を可能な限り迅速に、しかしながら同時に穏和および確実に調製する必要がある。
【０００４】
混合される物質の少なくとも数種類が固体の場合、確立され実用性が証明された方法は、関与する出発材料を混合前に互いに別々に、または混合操作の最初に混合容器中で、外部より熱を供給して全ての関与する固体が液化されるまで加熱するものである。次いで、機械的または磁気的に作動する攪拌機を使用して、液体状の関与物質の所望の均一化が達成されるまで、液体状となった物質を引き続き混合できる。固相から液相への転移を単純化するために、先行技術においては、しばしば、追加の溶媒も添加されるが、これは後に再び除去する必要がある。
【０００５】
例えば、加熱コイルにより、またはオーブン中で混合容器を加熱することにより外部より熱エネルギーを供給することで、均一な液体混合物のために必要な固相から液相への転移が加速される。特に、熱に対して十分に安定な出発材料または最終生成物に対しては、出発材料または事前に混合された物質を制御して加熱する、このタイプの調製方法が例外なく実質的に使用される。
【０００６】
しかしながら、このタイプの調製方法を行った場合、ある複雑なケースでは、関与する出発材料または最終生成物の１種類が、関連する温度範囲内において著しい温度依存性または温度依存特性または温度依存反応挙動を有するようになったら、直ちに温度制御が必要となることが見い出された。これらの場合、混合操作の前および最中に関与する物質の温度が許容される温度範囲内にあることと、外部より供給される熱エネルギーが関与する物質の過熱を引き起こさないこととが保証されなければならない。
【０００７】
装置構成により、混合容器中または混合される物質中の局部的な温度勾配の除外が不可能であることを意味する場合、上記のことをは特に複雑であり、あるケースでは信頼性のある方法では実質上不可能である。
【０００８】
加えて、特に有機物質の混合物の場合、混合操作中の過剰加熱と同様に、混合操作中の混合される物質中の局所的な温度の差異もまた、混合物の所望の均一化が長時間に亘る混合の後にのみ達成されるか、または達成されない原因と成り得ることが見出された。更に、互いに動く表面の摩耗を介して、および不完全な精製からの不純物の導入、または精製からの残渣は、深刻な問題である。
【０００９】
場合によっては、溶媒を使用することで、より良好な混合結果と成り得る。しかしながら、追加の時間経費および溶媒のために増えるコスト、および均一な液体混合物からの溶媒の引続く複雑な分離および抽出は、不利であると考えられ、また、不完全な除去の場合、結果として均一化された混合物中の不純物となる。
【発明の概要】
【発明が解決しようとする課題】
【００１０】
本発明の目的は、出発材料の大部分または少なくとも一部が固体状、好ましくは結晶形状であって、均一な液体混合物を調製する上記の不都合を有していない方法を見出すことである。ここで、所望の均一な液体混合物を可能な限り迅速に、しかしながら確実および安価に調製することが目的である。
【課題を解決するための手段】
【００１１】
驚くべきことに、固体状の少なくとも１種類の物質の融点より低い温度において、出発物質（少なくとも２種類の物質）が液化されると同時に均一化される混合方法が見出された。適切な方法で実行される１種類以上の固体の混合により、比較的短時間で、外部より供給されるエネルギーまたは機械的攪拌により関与する固体が液相に転化することなく、均一な液体混合物が生成する。混合容器を適切に激しく振蕩することで物質の相界面における材料の互いの交換が増加し、個々の物質と比べて融点が低下する結果となり、よって、液相への転移がもたらされる。更には、壁での摩擦発生が液相の均一化をもたらしている。
【００１２】
よって、本発明は、少なくとも２種類の有機物質の均一な液体混合物を調製する方法であって、関与する物質の少なくとも１種類は室温において固体状であり、少なくとも１種類の固体状の物質の融点より低い室温において激しく混合することにより、混合される物質が液化され均一化される方法に関する。
【００１３】
外部より熱を供給する必要がなく、溶媒も必要としないことは、本発明による方法において有利である。外部より熱を供給するための追加の方法工程および装置設備または追加で引続く溶媒の除去を避けることができ、混合される物質にとって混合方法が非常に穏和であることを一方で意味しており、溶媒が存在しないことは混合物に不純物が導入されず安価であることを他方で意味している。加えて、溶媒または混合操作中の局所的な熱勾配による均一な液体混合物の汚染を心配する必要がない。このようにして、混合中の局所的な不均一、または、例えば、混合容器の加熱された壁における個々の物質または混合された液体混合物の焼付きが実質的に排除される。移動する表面の摩擦からの不純物は、発生しない。
【図面の簡単な説明】
【００１４】
【図１】本発明で使用される混合装置の１例を示す図である。
【発明を実施するための形態】
【００１５】
好ましい実施形態において、混合容器は、塗料の製造で通常使用されるような振動混合機である。適切な振動混合機は商業的に入手可能であり、必要であれば僅かに改変した後、関与する物質の混合の必要に応じて使用できる。
【００１６】
混合される物質を回転混合容器、例えば、回転混合ドラムによって混合することが特に有利であることが証明された。適切な混合容器、特に混合ドラムは、特に、可能な限り円滑な内表面を有し、よって迅速および確実に充填および取出しができるものである。このタイプの混合ドラムは、迅速および確実に掃除できる。混合ドラムを複数回使用する場合においても、混合ドラム中の混合された混合物の不純物は、少ない労力の掃除で除去できる。従って、液体混合物の事前に指定されるまたは所望の純度を、安価な方法により保証できる。
【００１７】
使用される出発材料によっては、混合ドラムが、壁および／または密封蓋および／または底に内向きに突出した形状を有することが有利な場合がある。例えば、バッフルプレートまたは穴のある表面部品などの適切な内向きに突出した内部構造物および／または流れ撹乱体によって追加の乱流を生じさせることができる。それは、混合および液体混合物の結果として生じる均一化にとって好ましい。
【００１８】
特に好ましい実施形態によれば、混合される物質は２軸旋回または回転により混合容器中で機械的に混合される。ここで、適切な混合容器は上記の混合ドラム、または本質的に多角形または複雑な形状を有する空洞体とすることができる。それぞれの回転軸周りで毎分１５０および３５０回転の間の範囲の回転速度で２軸回転混合ドラム中を使用すると、外部からの熱の供給および結果として起こる関与する固体の液化を必要とする既知で従来の方法によって実施するより、所定の均一化を極めて迅速に達成できることが見出された。
【００１９】
少なくとも２種類の有機物質がそれぞれメソゲン化合物の場合、上記の液体混合物の機械的混合および均一化の方法が特に好都合となる。
【００２０】
既述の調製方法を使用することは、それ自身が電気光学的ディスプレイ中で使用できる液晶混合物の調製にとって、特に好都合であることが見出された。
【００２１】
液晶混合物は、一般に、２〜４０種類の個々のメソゲン物質よりなる。個々の物質は、一般に、室温において、結晶、無定形固体（ガラス状）、液晶（例えば、ネマチックまたはスメクチック）、糊状または液体である。
【００２２】
液晶混合物は、一般に、より少ない量で使用される成分の所望量を、主要成分を構成する成分に、有利には加温して溶解する。成分の有機溶媒、例えば、アセトン、クロロホルムまたはメタノール中の溶液を混合し、完全に混合後、例えば、蒸留により、再び溶媒を除去することも可能である。
【００２３】
液晶混合物は、個々の物質の全ておよび、例えばドーパント、二色性染料および／または安定剤などの任意の添加剤を混合容器、好ましくは、混合ドラムに加え、混合ドラム中の集中的な流れ、好ましくは、２軸性混合により有機物質を互いに溶解させて、２〜４０種類、好ましくは、５〜２０種類の個々の物質より、本発明による方法によって調製される。
【００２４】
液晶混合物を調製する従来法と比べ、個々の物質の均一化は極めてより良好である。密封された容器中での材料保護的な激しい混合は、実質的に発泡を抑制し、本方法の信頼性がより高くなり、時間、よって経費が節約され、不純物および分解過程が著しく低減されるため、より高純度の生成物が生成される。
【００２５】
本方法は、好ましくは、有機溶媒の添加なしで、また水の添加もなしで実施される。また、本方法は、好ましくは、熱を直接供給することなく、特には、容器の壁を通しての、例えば加熱マントルによる熱伝達、なしで実施される。
【００２６】
固体の含有量との用語は、混合前に混合温度において固体状の混合される成分の質量による割合を表すことを意図している。固体とは、狭義には、結晶および無定形固体（ガラス状）などの固体物質を意味するが、高粘度またはペースト状の物質および、例えば、スメクチック液晶などの流動速度測定不可能なものも意味する。これらの固体は、好ましくは、結晶または微結晶であり、遊離物質（粉体、顆粒）の形状である。
【００２７】
混合温度は、均一化の前に容器中において全ての成分が熱平衡に達した際に構築される混合物の全ての成分の平均温度ＴＭである。混合操作の最初において、全ての混合物成分は、好ましくは、同一の温度を有し、好ましくは、室温（ＲＴ、１５〜３０℃、好ましくは、２３℃）であり、ＴＭ±５℃、好ましくは、ＴＭ±３℃の温度範囲内である。しかしながら、操作を容易にするため、個々の成分を冷却または加温することが適切な場合もある。本方法の最後において均一化された液体混合物の温度は、一般的に、混合温度ＴＭとは異なり、とりわけ混合のエントロピーおよび関与する物質の溶液のエンタルピーおよび供給される機械的仕事に依存する。
【００２８】
混合温度が室温に対応しない場合、混合前に混合温度ＴＭにおいて、関与する物質の少なくとも１種類が固体状であることにより、方法は特徴付けられる。
【００２９】
混合組成の固体の含有量は、痕跡量〜１００％の範囲内である。上および下において、パーセントデータは質量による割合に関する。固体の含有量は、好ましくは、０．１〜１００％である。１０％以上、特には、２０％以上、および非常に特には、４０％以上の固体の含有量が特に好ましい。多くの混合物の場合、固体の含有量は、初期には粘調または固体混合物をもたらすが、それは本発明により問題なく均一化できる。
【００３０】
固体の含有量は、好ましくは、１００％未満である。幾つかの好ましい場合、混合成分の選択により許容されるのであれば、非結晶の混合化合物の含有量によって均一化までの混合保持時間を短縮できる。固体の含有量は、好ましくは、９９％以下であり、特には、９０％以下であり、非常に特には、８５％以下である。残りの成分は、液体または液晶である。
【００３１】
本発明による方法の混合時間は、従来の手法において混合成分を注意深く融解し、攪拌しそして冷却するのに必要な時間と比べ、比較的短い。このことは、キロスケール以上の比較的多量のバッチの場合に、特に顕著である。従って、総量が１ｋｇ以上、特には、５ｋｇ以上、非常に特には、１０ｋｇ以上の混合物バッチを、本方法により好ましく均一化できる。
【００３２】
図１に示される実施例により、以下で非常に詳細に説明する。
【００３３】
図は、均一な液晶混合物を調製する方法を行うのに適切な混合装置１を図式的に記載している。混合装置１は、互いに分離し可動式に搭載された２枚の保持板３を有する収容装置２を有する。２枚の保持板３の間に、１個、２個、または４個以上のいずれかの混合ドラム４を配置および固定できる。それぞれ個々の混合ドラム４は、蓋５によって密封できる注入口、および任意に追加の流入口または流出口バルブ６を有している。
【００３４】
混合操作を開始する前に、関与する出発材料を混合ドラム４中に導入する。所望により、有機物質および場合により添加剤を充填する前に、混合ドラムを特定の温度にしてもよい。混合ドラム４は、収容装置２の中の保持板３の間に配置および固定される。
【００３５】
収容装置２は、互いに垂直な２本の軸７および８の周りを回転可能な可動式に搭載される。それぞれの回転ドラム４の対称軸に平行および垂直の両方向に全ての混合ドラム４を２軸回転させることは、２本の軸７および８の周りに収容装置２を回転させることで達成される。これは、混合ドラム中で材料の激しい流れを引き起こす。せん断力の作用により、混合物の特性に影響することなく、最適な混合が確実となる。このことは、容器の大きさが比較的大きい場合および結晶および比較的高粘度の有機物質の場合に、特に有利である。例えば、２〜４０種類、好ましくは、５〜２０種類の個々の物質および任意に添加剤よりなる液晶混合物の調製において、６０分未満、例えば、回転ドラム４の対称軸に平行に毎分３４０回転またはそれに垂直に毎分１７０回転の回転速度で、十分に均一な混合物が得られることが見出された。
【００３６】
混合装置を、例えば、５０ｇ〜１５ｋｇの容量を有する混合ドラムに適合させることができる。比較的多量の混合を従来の方法に比べ特に好都合に実行でき、混合装置の大きさのみに限定される。
【００３７】
液体混合物の特性および特にそれの均一性を、センサーによって有利に記録でき、任意に混合装置１を制御または混合操作を制御するために使用できる。
【００３８】
少なくとも２種類の有機物質がそれぞれメソゲン、好ましくは、液晶物質で、式Ｉの化合物より選択される場合、上記の方法は特に有利におよび穏和に実施できる。
【００３９】
【化１】
2014128792.tif 000003
式中、
Ｒ１およびＲ２は、それぞれ互いに独立に、Ｈ、１５個までの炭素原子を有するアルキル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【００４０】
【化２】
2014128792.tif 000004
−Ｃ≡Ｃ−、−ＣＨ＝ＣＨ−、−ＣＦ２Ｏ−、−ＯＣＦ２−、−ＯＣ−Ｏ−または−Ｏ−ＣＯ−で置き換えられていてもよく、およびＲ１およびＲ２の一方は、Ｆ、Ｃｌ、ＣＮ、ＳＦ５、ＮＣＳ、ＳＣＮ、ＯＣＮも表してよい。
【００４１】
環Ａ、Ｂ、Ｃ、ＤおよびＥは、それぞれ互いに独立に、以下を表し、
【００４２】
【化３】
2014128792.tif 000005
【００４３】
【化４】
2014128792.tif 000006
ｒ、ｓおよびｔは、それぞれ互いに独立に、０、１、２または３を表し、ただし、ｒ＋ｓ＋ｔ≦３であり、
Ｚ１〜４は、それぞれ互いに独立に、−ＣＯ−Ｏ−、−Ｏ−ＣＯ−、−ＣＦ２Ｏ−、−ＯＣＦ２−、−ＣＨ２Ｏ−、−ＯＣＨ２−、−ＣＨ２ＣＨ２−、−（ＣＨ２）４−、−ＣＨ＝ＣＨ−ＣＨ２Ｏ−、−Ｃ２Ｆ４−、−ＣＨ２ＣＦ２−、−ＣＦ２ＣＨ２−、−ＣＦ＝ＣＦ−、−ＣＨ＝ＣＦ−、−ＣＦ＝ＣＨ−、−ＣＨ＝ＣＨ−、−Ｃ≡Ｃ−または単結合を表し、
Ｌ１およびＬ２は、それぞれ互いに独立に、ＨまたはＦを表す。
【００４４】
ｒ＋ｓ＋ｔ＝０の場合、Ｚ１およびＺ４は、好ましくは、それらが単結合を表さない場合、それらが２個の酸素を介して互いに直接結合しないように選択される。
【００４５】
本方法は有機化合物からなる混合物の調製のために使用でき、１種類以上の有機化合物は、好ましくは、メソゲン性、好ましくは、それ自体が液晶である。メソゲン性化合物は、好ましくは、１種類以上の液晶化合物を含む。本方法の生成物は、好ましくは、均一な液晶混合物である。より広義には、本発明は、均一な液相の有機物質よりなりそれらの中では不溶（例えば、微粒子）な添加剤を含む混合物の調製も包含する。よって、本方法は、連続で均一な有機相に基づく懸濁状または乳濁状の混合物を調製するためにも使用できる。しかしながら、このタイプの変法は、一般にはそれほど好ましくない。
【００４６】
適切な添加剤により、これまでに開示されてきた任意のタイプのＬＣＤディスプレイ中で使用できるように本発明による液晶相を改変でき、例えば、ＥＣＢ、ＶＡＮ、ＩＰＳ、ＦＦＳ、ＴＮ、ＴＮ−ＴＦＴ、ＳＴＮ、ＯＣＢ、ＧＨ、ＰＳ−ＶＡまたはＡＳＭ−ＶＡディスプレイである。
【００４７】
液晶混合物は、例えば、Ｃｉｂａ社製のＴｉｎｕｖｉｎ（登録商標）などのＵＶ安定剤、酸化防止剤、フリーラジカル捕捉剤、ナノ粒子、微粒子および１種類以上のドーパントなどの当業者に既知で文献に記載されている添加剤も例えば更に含んでよい。例えば、０〜１５％の多色性色素を含むことができ、導電性を改良するために更に導電性塩、好ましくは、４−ヘキソキシ安息香酸エチルジメチルドデシルアンモニウム、テトラフェニルホウ酸テトラブチルアンモニウムまたはクラウンエーテルの錯形塩（例えば、Ｈａｌｌｅｒら、Ｍｏｌ．Ｃｒｙｓｔ．Ｌｉｑ．Ｃｒｙｓｔ．第２４巻、第２４９〜２５８頁（１９７３年）参照）であり、または、誘電異方性、粘度および／またはネマチック相の配向を改変するための物質を加えることができる。このタイプの物質は、例えば、ドイツ国出願公開第２２  ０９  １２７、２２  ４０  ８６４、２３  ２１  ６３２、２３  ３８  ２８１、２４  ５０  ０８８、２６  ３７  ４３０および２８  ５３  ７２８号公報に記載されている。
【００４８】
適切な安定剤およびドーパントは、下の表ＣおよびＤで与えられている。
【００４９】
本出願および以下の例において、液晶化合物の構造は頭文字で示されており、その化学式への変換は下の表ＡおよびＢに従って行われる。全ての基ＣｎＨ２ｎ＋１およびＣｍＨ２ｍ＋１は、ｎおよびｍ個の炭素原子をそれぞれ有する直鎖状のアルキル基であり；ｎ、ｍ、ｋおよびｚは整数であり、好ましくは、０、１、２、３、４、５、６、７、８、９、１０、１１または１２を表す。用語「（Ｏ）ＣｍＨ２ｍ＋１」はＯＣｍＨ２ｍ＋１またはＣｍＨ２ｍ＋１を意味する。表Ｂのコードは、それ自体で明らかである。
【００５０】
表Ａには、親構造のための頭文字のみが示されている。それぞれの場合において、これは親構造のための頭文字の後にダッシュにより分離され、置換基Ｒ１＊、Ｒ２＊、Ｌ１＊およびＬ２＊のためのコードが続く。
【００５１】
【表１】
2014128792.tif 000007
液晶混合物の調製に適切であり、本発明による方法において使用できる好ましいメソゲンまたは液晶物質を、表ＡおよびＢに特に列記する。
【００５２】
【表２】
2014128792.tif 000008
【００５３】
【表３】
2014128792.tif 000009
【００５４】
【表４】
2014128792.tif 000010
【００５５】
【表５】
2014128792.tif 000011
【００５６】
【表６】
2014128792.tif 000012
【００５７】
【表７】
2014128792.tif 000013
【００５８】
【表８】
2014128792.tif 000014
【００５９】
【表９】
2014128792.tif 000015
【００６０】
【表１０】
2014128792.tif 000016
【００６１】
【表１１】
2014128792.tif 000017
【００６２】
【表１２】
2014128792.tif 000018
【００６３】
【表１３】
2014128792.tif 000019
【００６４】
【表１４】
2014128792.tif 000020
【００６５】
【表１５】
2014128792.tif 000021
【００６６】
表Ｃは、個々のメソゲン物質に一般に混合される使用可能なドーパントを示す。混合物は、好ましくは、０〜１０質量％、特には、０．０１〜５質量％、特に好ましくは、０．０１〜３質量％の１種類以上のドーパントを含む。
【００６７】
【表１６】
2014128792.tif 000022
【００６８】
【表１７】
2014128792.tif 000023
【００６９】
例えば、本発明による方法において個々のメソゲン物質と、０〜１０質量％の量で混合される使用可能な安定剤を以下に与える。
【００７０】
【表１８】
2014128792.tif 000024
【００７１】
【表１９】
2014128792.tif 000025
【００７２】
【表２０】
2014128792.tif 000026
【００７３】
【表２１】
2014128792.tif 000027
【００７４】
好ましくは式Ｉの化合物より選択される個々のメソゲン物質からの液晶混合物の調製において、重合性化合物、いわゆる反応性メソゲン（ＲＭ）を使用することも可能であり、例えば、米国特許６，８６１，１０７号中で開示されており、混合物に基づいて好ましくは０．１２〜５質量％、特に好ましくは０．２〜２質量％の濃度で使用される。このタイプの混合物は、いわゆる高分子安定化ＶＡモード用に使用でき、反応性メソゲンの重合は液晶混合物中で起こるよう意図されている。このための条件は、液晶混合物自身が個々の重合性物質を一切有していないことである。
【００７５】
重合性メソゲンまたは「反応性メソゲン」（ＲＭ）としても知られる液晶化合物は、式ＩＩの化合物より好ましくは選択される。
【００７６】
Ｒａ−Ａ１−（Ｚ１−Ａ２）ｍ−Ｒｂ        ＩＩ
式中、個々の基は以下の意味を有する：
Ａ１およびＡ２は、それぞれ互いに独立に、芳香族、複素環式芳香族、脂環式または複素環式基を表し、好ましくは、４〜２５個の炭素原子を有し、縮合環も含んでもよく、Ｌによって一置換または多置換されていてもよく、
Ｚ１は、存在するそれぞれで同一または異なって、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ−、−ＣＦ２ＣＨ２−、−ＣＨ２ＣＦ２−、−（ＣＦ２）ｎ−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、−ＣＲ０Ｒ００−または単結合を表し、
Ｌ、ＲａおよびＲｂは、それぞれ互いに独立に、Ｈ、ハロゲン、ＳＦ５、ＮＯ２、炭素基または炭化水素基で、ただし、化合物は、Ｐ−Ｓｐ−基を表すかまたは含むＬ、ＲａおよびＲｂの少なくとも１個の基を含み、
Ｒ０およびＲ００は、それぞれ互いに独立に、Ｈまたは１〜１２個の炭素原子を有するアルキル基を表し、
Ｐは、重合性基を表し、
Ｓｐは、スペーサー基または単結合を表し、
ｍは、０、１、２、３または４を表し、
ｎは、１、２、３または４を表す。
【００７７】
重合性化合物は、１つの重合性基（単反応性）、２またはそれより多く（二または多反応性）、好ましくは２つの重合性基を有することができる。
【００７８】
上および下において、以下の意味を適用する。
【００７９】
用語「メソゲン基」は当業者には既知であり文献に記載されており、引力的および斥力的相互作用の異方性のために、低分子または高分子物質中において液晶（ＬＣ）相の発生に本質的に寄与する基を表す。メソゲン基を有する化合物（メソゲン化合物）は、それ自身では必ずしもＬＣ相を有する必要はない。メソゲン化合物は、他の化合物と混合および／または重合後のみにＬＣ相挙動を示すことも可能である。典型的なメソゲン基は、例えば、剛直な棒または円盤形状の単位である。メソゲンまたはＬＣ化合物の関連で使用される用語および定義の概説が、Ｐｕｒｅ  Ａｐｐｌ．Ｃｈｅｍ．第７３巻（第５号）、第８８８頁（２００１年）およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、第１１６巻、第６３４０〜６３６８頁に与えられている。
【００８０】
用語「スペーサー基」は上および下で「Ｓｐ」とも呼ばれ、当業者には既知であり文献に記載されており、例えば、Ｐｕｒｅ  Ａｐｐｌ．Ｃｈｅｍ．第７３巻（第５号）、第８８８頁（２００１年）およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、第１１６巻、第６３４０〜６３６８頁を参照。他に示さない限り、上および下において、用語「スペーサー基」または「スペーサー」は、屈曲性の基を表し、重合性メソゲン化合物（「ＲＭ」）中でメソゲン基および重合性基を互いに結合している。Ｓｐは、好ましくは、単結合または１〜１６個の炭素原子のアルキレンを表し、ただし、１個以上のＣＨ２基は、２個の酸素原子が互いに直接結合しないように、−Ｏ−、−ＣＯ−、−ＣＯＯ−または−ＯＣＯ−で置き換えられていてもよい。
【００８１】
用語「有機基」は、炭素基または炭化水素基を表す。
【００８２】
用語「炭素基」は、少なくとも１つの炭素原子を有し、更なる種類の原子を更には含まないか（例えば、−Ｃ≡Ｃ−のように）、または、例えば、Ｎ、Ｏ、Ｓ、Ｐ、Ｓｉ、Ｓｅ、Ａｓ、ＴｅまたはＧｅなどの更なる１種類以上の原子を含んでいてもよい（例えば、カルボニル基など）一価または多価の有機基を表す。用語「炭化水素基」は、１個以上の水素原子を付加的に含み、例えば、Ｎ、Ｏ、Ｓ、Ｐ、Ｓｉ、Ｓｅ、Ａｓ、ＴｅまたはＧｅなどの１種類以上ヘテロ原子を含んでいてもよい炭素基を表す。
【００８３】
「ハロゲン」は、Ｆ、Ｃｌ、ＢｒまたはＩを表す。
【００８４】
用語「アルキル」、「アリール」、「ヘテロアリール」などは多価の基も包含し、例えば、アルキレン、アリーレン、ヘテロアリーレンなどである。
【００８５】
本出願において用語「アルキル」は、１〜９個の炭素原子を有する直鎖状および分岐状のアルキル基を包含し、好ましくは、直鎖状の基メチル、エチル、プロピル、ブチル、ペンチル、ヘキシル、ヘプチル、オクチルおよびノニルである。１〜５個の炭素原子を有する基が特に好ましい。
【００８６】
本出願において用語「アルケニル」は、２〜９個の炭素原子を有する直鎖状および分岐状のアルケニル基を包含し、好ましくは、２〜７個の炭素原子を有する直鎖状の基である。特に好ましいアルケニル基は、Ｃ２〜Ｃ７−１Ｅ−アルケニル、Ｃ４〜Ｃ７−３Ｅ−アルケニル、Ｃ５〜Ｃ７−４−アルケニル、Ｃ６〜Ｃ７−５−アルケニルおよびＣ７−６−アルケニル、特には、Ｃ２〜Ｃ７−１Ｅ−アルケニル、Ｃ４〜Ｃ７−３Ｅ−アルケニルおよびＣ５〜Ｃ７−４−アルケニルである。好ましいアルケニル基の例は、ビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６−ヘプテニルなどである。５個までの炭素原子を有する基が特に好ましい。
【００８７】
本出願において用語「フルオロアルキル」は末端フッ素を有する直鎖状の基を包含し、即ち、フルオロメチル、２−フルオロエチル、３−フルオロプロピル、４−フルオロブチル、５−フルオロペンチル、６−フルオロヘキシルおよび７−フルオロヘプチルである。しかしながら、フッ素の他の位置が除外されるわけではない。
【００８８】
本出願において用語「オキサアルキル」または「アルコキシ」は、式ＣｎＨ２ｎ＋１−Ｏ−（ＣＨ２）ｍの直鎖状の基を包含し、ただし、ｎおよびｍは、それぞれ互いに独立に１〜６を表す。好ましくは、ｎ＝１およびｍ＝１〜６である。
【００８９】
用語「アリール」は、芳香族炭素基またはそれらより誘導される基を表す。用語「ヘテロアリール」は、１つ以上のヘテロ原子を含む上の定義による「アリール」を表す。
【００９０】
重合性基Ｐは、例えば、フリーラジカルまたはイオン性連鎖重合、重付加または重縮合などの重合反応に適するか、または、例えば、高分子主鎖上への付加または縮合といった高分子類似反応に適する基である。特に好ましくは連鎖重合のための基で、特に、Ｃ＝Ｃ二重結合またはＣ≡Ｃ三重結合を含むものであり、および、例えばオキセタンまたはエポキシド基などの開環重合に適する基である。
【００９１】
重合性化合物は、当業者に既知で、例えば、Ｈｏｕｂｅｎ−Ｗｅｙｌ、Ｍｅｔｈｏｄｅｎ  ｄｅｒ  ｏｒｇａｎｉｓｃｈｅｎ  Ｃｈｅｍｉｅ［Ｍｅｔｈｏｄｓ  ｏｆ  Ｏｒｇａｎｉｃ  Ｃｈｅｍｉｓｔｒｙ］、Ｔｈｉｅｍｅ−Ｖｅｒｌａｇ、Ｓｔｕｔｔｇａｒｔなどの有機化学の標準的な著作に記載されている方法に類似して調製される。
【００９２】
典型的で好ましい反応性メソゲン（ＲＭ）は、例えば、国際公開パンフレット第９３／２２３９７号公報、欧州特許第０  ２６１  ７１２号、ドイツ国特許第１９５  ０４  ２２４号、国際公開パンフレット第９５／２２５８６号、国際公開パンフレット第９７／００６００号、米国特許第５，５１８，６５２号、米国特許第５，７５０，０５１号、米国特許第５，７７０，１０７号および米国特許第６，５１４，５７８号に記載されている。
【００９３】
以下の例は、制限することなく本発明を説明することを意図する。
【００９４】
上および下において、パーセントのデータは質量パーセントを表す。全ての温度は、摂氏度で示される。
【実施例】
【００９５】
＜例１＞
ＶＡ混合物の調製において、下に与えられる第１〜１０番の個々の物質を振動混合機、例えば、Ｃｏｌｌｏｍｉｘ社製の２軸混合機の混合ドラムに導入し、室温で６０分間均一化して、１５ｋｇの液晶混合物を与え、混合ドラムの底の流出口バルブよりドラム中に直接分注する。
【００９６】
【表２２】
2014128792.tif 000028
【００９７】
＜例２＞
ＰＳ−ＶＡ（ＰＳ：高分子安定化）混合物の調製において、例１からの混合物を振動混合機、例えば、Ｃｏｌｌｏｍｉｘ社製の２軸混合機に、式Ａの反応性メソゲンと共に導入し、室温で９０分間均一化して液晶混合物を得た。これを混合ドラムの底の流出口バルブよりドラム中に直接分注する。
【００９８】
【表２３】
2014128792.tif 000029
【００９９】
式Ａの反応性メソゲンは以下の構造を有する。
【０１００】
【化５】
2014128792.tif 000030
＜例３＞
ＴＮ−ＴＦＴ混合物の調製において、下に与えられる第１〜１４番の個々の物質およびキラルドーパント１５を振動混合機、例えば、Ｃｏｌｌｏｍｉｘ社製の２軸混合機の混合ドラムに導入し、室温で６０分間均一化して、１．１ｋｇの均一な液晶混合物を得た。これを、混合ドラムの底の流出口バルブよりドラム中に直接分注する。
【０１０１】
【表２４】
2014128792.tif 000031
【０１０２】
＜例４＞
ＰＳ−ＶＡ（ＰＳ：高分子安定化）混合物の調製において、例１からの混合物を振動混合機、例えば、Ｃｏｌｌｏｍｉｘ社製の２軸混合機に、式Ｂの反応性メソゲンと共に導入し、室温で９０分間均一化して液晶混合物を得た。これを、混合ドラムの底の流出口バルブよりドラム中に直接分注する。
【０１０３】
【表２５】
2014128792.tif 000032
【０１０４】
式Ｂの反応性メソゲンは以下の構造を有する。
【０１０５】
【化６】
2014128792.tif 000033
【０１０６】
本発明による方法で固体の個々の物質から調製された例１、２、３および４の液晶混合物は、混合物を従来法（攪拌、外部から熱を供給）で調製した場合の結果と比べ、改良された均一性および高い純度により区別される。
【図１】
2014128792.tif 000038
【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
少なくとも２種類の有機物質の均一な液体混合物を調製する方法であって、
関与する物質の少なくとも１種類は室温において固体状であり、
存在する物質の少なくとも１種類の融点より低い室温において激しく混合することにより、混合される物質が液化され均一化され、
ただし、少なくとも２種類の有機物質は、それぞれメソゲン化合物である方法。
【請求項２】
少なくとも３種類の有機物質の均一な液体混合物を調製する方法であって、
関与する物質の少なくとも２種類は室温において固体状であり、
関与する物質の少なくとも１種類は室温において液体状である、
請求項１に記載の方法。
【請求項３】
関与する物質の少なくとも２種類が、室温において液体状であることを特徴とする請求項２に記載の方法。
【請求項４】
関与する物質の少なくとも３種類が、室温において液体状であることを特徴とする請求項２に記載の方法。
【請求項５】
関与する物質の少なくとも３種類が、室温において固体状であることを特徴とする請求項２〜４のいずれか１項に記載の方法。
【請求項６】
関与する物質の少なくとも４種類が、室温において固体状であることを特徴とする請求項２〜４のいずれか１項に記載の方法。
【請求項７】
混合される物質が、振動混合機により均一化されることを特徴とする請求項１〜６のいずれか１項に記載の方法。
【請求項８】
混合される物質が、回転混合ドラム（４）中で均一化されることを特徴とする請求項１〜７のいずれか１項に記載の方法。
【請求項９】
混合される物質が、２軸旋回または回転により混合ドラム中で均一化されることを特徴とする請求項１〜８のいずれか１項に記載の方法。
【請求項１０】
混合ドラムが、２軸（７）および（８）の周りを回転することを特徴とする請求項１〜９のいずれか１項に記載の方法。
【請求項１１】
混合ドラムが、内向きに突き出た内部構造物および／または流れ撹乱体を壁および／または蓋に有することを特徴とする請求項１〜１０のいずれか１項に記載の方法。
【請求項１２】
均一化方法が、センサーにより記録および／または制御されることを特徴とする請求項１〜１１のいずれか１項に記載の方法。
【請求項１３】
メソゲン化合物が、１種類以上の液晶化合物を含むことを特徴とする請求項1〜１２のいずれか１項に記載の方法。
【請求項１４】
酸化防止剤、ＵＶ安定剤、フリーラジカル捕捉剤、二色性染料、ナノ粒子、微粒子およびドーパントから成る群より選択される１種類以上の助剤の存在下で、有機物質が均一化されることを特徴とする請求項1〜１３のいずれか１項に記載の方法。
【請求項１５】
少なくとも２種類の有機物質は、それぞれ、式Ｉの化合物より選択されるメソゲンおよび／または液晶化合物であることを特徴とする請求項1〜１４のいずれか１項に記載の方法。
【化１】
2014128792.tif 000039
（式中、
Ｒ１およびＲ２は、それぞれ互いに独立に、Ｈ、１５個までの炭素原子を有するアルキル基を表し、該基は置換されていないか、ＣＮまたはＣＦ３によって一置換されているか、またはハロゲンによって少なくとも一置換されており、ただし加えて、これらの基の中の１個以上のＣＨ２基は、酸素原子が互いに直接結合しないようにして、−Ｏ−、−Ｓ−、
【化２】
2014128792.tif 000040
−Ｃ≡Ｃ−、−ＣＨ＝ＣＨ−、−ＣＦ２Ｏ−、−ＯＣＦ２−、−ＯＣ−Ｏ−または−Ｏ−ＣＯ−で置き換えられていてもよく、およびＲ１およびＲ２の一方は、Ｆ、Ｃｌ、ＣＮ、ＳＦ５、ＮＣＳ、ＳＣＮ、ＯＣＮも表し、
環Ａ、Ｂ、Ｃ、ＤおよびＥは、それぞれ互いに独立に、以下を表し、
【化３】
2014128792.tif 000041
【化４】
2014128792.tif 000042
ｒ、ｓおよびｔは、それぞれ互いに独立に、０、１、２または３を表し、ただし、ｒ＋ｓ＋ｔ≦３であり、
Ｚ１〜４は、それぞれ互いに独立に、−ＣＯ−Ｏ−、−Ｏ−ＣＯ−、−ＣＦ２Ｏ−、−ＯＣＦ２−、−ＣＨ２Ｏ−、−ＯＣＨ２−、−ＣＨ２ＣＨ２−、−（ＣＨ２）４−、−ＣＨ＝ＣＨ−ＣＨ２Ｏ−、−Ｃ２Ｆ４−、−ＣＨ２ＣＦ２−、−ＣＦ２ＣＨ２−、−ＣＦ＝ＣＦ−、−ＣＨ＝ＣＦ−、−ＣＦ＝ＣＨ−、−ＣＨ＝ＣＨ−、−Ｃ≡Ｃ−または単結合を表し、
Ｌ１およびＬ２は、それぞれ互いに独立に、ＨまたはＦを表す。）
【請求項１６】
少なくとも１種類の有機物質は、反応性メソゲンであることを特徴とする請求項１〜１５のいずれか一項に記載の方法。
【請求項１７】
前記反応性メソゲンは、式ＩＩの化合物より選択されることを特徴とする請求項１６に記載の方法。
【化５】
2014128792.tif 000043
（式中、個々の基は以下の意味を有する：
Ａ１およびＡ２は、それぞれ互いに独立に、芳香族、複素環式芳香族、脂環式または複素環式基を表し、好ましくは、４〜２５個の炭素原子を有し、縮合環も含んでもよく、Ｌによって一置換または多置換されていてもよく、
Ｚ１は、存在するそれぞれで同一または異なって、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ−、−ＣＦ２ＣＨ２−、−ＣＨ２ＣＦ２−、−（ＣＦ２）ｎ−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、−ＣＲ０Ｒ００−または単結合を表し、
Ｌ、ＲａおよびＲｂは、それぞれ互いに独立に、Ｈ、ハロゲン、ＳＦ５、ＮＯ２、炭素基または炭化水素基で、ただし、化合物は、Ｐ−Ｓｐ−基を表すかまたは含むＬ、ＲａおよびＲｂの少なくとも１個の基を含み、
Ｒ０およびＲ００は、それぞれ互いに独立に、Ｈまたは１〜１２個の炭素原子を有するアルキル基を表し、
Ｐは、重合性基を表し、
Ｓｐは、スペーサー基または単結合を表し、
ｍは、０、１、２、３または４を表し、
ｎは、１、２、３または４を表す。）
【請求項１８】
液晶混合物を調製するための、請求項１〜１７のいずれか１項に記載の方法の使用。
【請求項１９】
ＥＣＢ、ＶＡＮ、ＩＰＳ、ＦＦＳ、ＴＮ、ＴＮ−ＴＦＴ、ＳＴＮ、ＯＣＢ、ＧＨ、ＰＳ−ＶＡまたはＡＳＭ−ＶＡ液晶混合物を調製するための、請求項１８に記載の使用。